(57)【要約】【課題】リチウム電池用外装材において、使用される外装材の耐電解液性を改良し、電池の使用環境において、外装材のアルミニユム層が、内部電極との電気的短絡することなく十分なライフを有するリチウム電池用外装材を提供することにある。【解決手段】単層又は多層の基材フイルムに、アルミニウム箔、接着層、シーラント層が順次積層された積層体において、少なくともアルミニウム箔の接着層側の面がベーマイト処理及びカチオンエレクトロコーティング処理されていることを特徴とするリチウム電池用外装材である。【選択図】図１
2004111069.tif 000002
【特許請求の範囲】
【請求項１】
単層又は多層の基材フイルム１に、アルミニウム箔層３、接着層４、シーラント層５が順次積層された積層体において、少なくともアルミニウム箔層３の接着層４側の面がカチオンエレクトロコーティング処理されていることを特徴とするリチウムイオン電池用外装材。
【請求項２】
単層又は多層の基材フイルム１に、アルミニウム箔層３、接着層４、シーラント層５が順次積層された積層体において、アルミニウム箔層３の両面がカチオンエレクトロコーティング処理されていることを特徴とするリチウムイオン電池用外装材。
【請求項３】
単層又は多層の基材フイルム１に、アルミニウム箔層３、接着層４、シーラント層５が順次積層された積層体において、少なくともアルミニウム箔層３の接着層４側の面がベーマイト処理及びカチオンエレクトロコーティング処理されていることを特徴とするリチウムイオン電池用外装材。
【請求項４】
単層又は多層の基材フイルム１に、アルミニウム箔層３、接着層４、シーラント層５が順次積層された積層体において、アルミニウム箔層３の両面がベーマイト処理及びカチオンエレクトロコーティング処理されていることを特徴とするリチウムイオン電池用外装材。
【発明の詳細な説明】
【０００１】
【発明の属する技術分野】
本発明は、単層又は多層の基材フイルムに、アルミニウム箔、接着層、シーラント層が順次積層された積層体において、リチウムイオン電池用外装材に関する。
【０００２】
【従来の技術】
従来、工業製品などの包装材料においては、主にガスバリアー材としてアルミニウム箔が使用され、基材フイルムやシーラントフイルムと積層された積層体が用いられている。これらの積層体のバリアー材と樹脂フイルムからなるシーラント層の接着方法は、イソシアネート化合物からなる接着層を介して、ドライラミネート法や溶融押出ラミネート法を中心とした積層方法が一般的であった。
【０００３】
近年、軽量で小型化が可能であり、本質的に高いエネルギー密度を有するリチウムイオン電池、及び電解質にポリマー電解質を使用し、その構成要素が全て固体状の高性能且つ安全性の高いリチウム電池が注目されている。
【０００４】
このようなリチウムイオン電池の構造としては、例えばリチウムイオン電池の場合は正極側にアルミニウム箔、アルミニウム箔に対向して負極側に銅またはニッケル箔を設け、各金属箔上に、活物質、及び電解液を含む層を各々形成し、これらの層間に電解液を含むセパレータを設けた構成を有する発電要素と、これを封止する外装材とを有する。電解液には電解質と電解液とが含まれている。
【０００５】
リチウムイオン電池の外装材としては、例えば表面層となる樹脂層とバリアー層となるアルミニウム層とシール部材となる熱溶解性のシーラント層との積層体が使用され、十分なバリアー効果、及びヒートシール性の他、電池の使用環境温度である約０℃〜８０℃で性能劣化を生じないことが要求されている。
【０００６】
しかしながら、電池の使用環境において、外装材のアルミニウム層が、内部電極との電気的短絡するという問題があった。
【０００７】
【発明が解決しようとする課題】
本発明は、上記のような従来技術の問題点を鑑みてなされたものであり、その目的は、使用される外装材の耐電解液性を改良し、電池の使用環境において、外装材のアルミニウム層が、内部電極との電気的短絡することなく十分なライフを有するリチウムイオン電池用外装材を提供することにある。
【０００８】
【課題を解決するための手段】
本発明の請求項１に係る発明は、単層又は多層の基材フイルムに、アルミニウム箔層、接着層、シーラント層が順次積層された積層体において、少なくともアルミニウム箔層の接着層側の面がカチオンエレクトロコーティング処理されていることを特徴とするリチウムイオン電池用外装材である。
【０００９】
次に、本発明の請求項２に係る発明は、単層又は多層の基材フイルムに、アルミニウム箔層、接着層、シーラント層が順次積層された積層体において、アルミニウム箔層の両面がカチオンエレクトロコーティング処理されていることを特徴とするリチウムイオン電池用外装材である。
【００１０】
本発明の請求項３に係る発明は、単層又は多層の基材フイルムに、アルミニウム箔層、接着層、シーラント層が順次積層された積層体において、少なくともアルミニウム箔層の接着層側の面がベーマイト処理及びカチオンエレクトロコーティング処理されていることを特徴とするリチウムイオン電池用外装材である。
【００１１】
本発明の請求項４に係る発明は、単層又は多層の基材フイルムに、アルミニウム箔層、接着層、シーラント層が順次積層された積層体において、アルミニウム箔層の両面がベーマイト処理及びカチオンエレクトロコーティング処理されていることを特徴とするリチウムイオン電池用外装材である。
【００１２】
【作用】
本発明によれば、アルミニウム箔（３０）面にベーマイト及びカチオンエレクトロコーティング、又はカチオンエレクトロコーティング処理（３２）が施されているので、高度な電気絶縁性、素材間密着性、耐熱性、表面の高硬度な薄膜被服層が形成されるため、外装材の耐電解液性が改良され、電池の使用環境において、外装材のアルミニウム箔層（３）が、内部電極との電気的短絡することがなく十分なライフを有するリチウムイオン電池用外装材を提供できる。
【００１３】
【発明の実施の形態】
本発明のリチウムイオン電池用外装材を、実施の形態に沿って以下詳細に説明する。
【００１４】
本発明の請求項１に係る発明を詳細に説明すれば、図１は本発明の一実施の形態を示す側断面図である。厚み方向の順に、基材フイルム（１）、接着剤層（２）、アルミニウム箔層（３）、接着層（４）、シーラント層（５）が形成されている。
【００１５】
前記基材フイルム（１）は、２軸延伸ポリプロピレンフイルム（ＯＰＰフイルム）、２軸延伸ポリエステルフイルム（ＰＥＴフイルム）、２軸延伸ナイロンフイルム（ＯＮＹフイルム）等単層フイルム又はこれらが積層された多層フイルムが好ましい。積層方法はポリウレタン系接着剤等を使用して、公知のドライラミネート法などで貼り合わせる。各々のフイルムの厚さは、ＯＰＰフイルムが２０μｍ〜４０μｍ、ＰＥＴフイルムが６μｍ〜２５μｍ、ＯＮＹフイルムが１５μｍ〜２５μｍの範囲のものが利用できる。
【００１６】
前記接着剤層（２）としては、一般的にドライラミネート用接着剤として使用される二液硬化型ウレタン系接着剤などを使用し、塗布方法としてはグラビアコート法、ロールコート法などで塗布する。接着剤の塗布量は１〜５ｇ／ｍ２（乾燥状態）である。
【００１７】
前記アルミニウム箔層（３）としては、一般の軟質アルミニウム箔（３０）が使用でき厚さとしては７μｍ〜１００μｍの範囲が利用できる。
【００１８】
前記アルミニウム箔（３０）の片面又は両面に施されるベーマイト処理（３１）は、アンモニアあるいはトリエタノールアミンなどの添加剤を蒸留水中に０．０１〜１．００重量％の範囲で処理液を調合し、その処理液を７５〜１００℃の範囲に加熱し、アルミニウム箔（３０）の片面、又は両面を１分間以上前記処理液中に漬ける処理をすることで、ベーマイト処理層（３１）を形成したアルミニウム箔層（３）を得ることができる。この処理は、コーター機などを使用してウエブ方式で処理しても良く、またはバッチ方式で処理しても良い。本発明の積層体においては、少なくともアルミニウム箔層（３）の接着層側のアルミニウム箔（３０）片面がベーマイト処理（３１）されているか、又は両面がベーマイト処理（３１）されている。
【００１９】
このベーマイト処理を行うことにより、アルミニウム箔（３０）のベーマイト処理層（３１）表面は針状構造になり、またその表面に−Ｏ−基を多く存在させることができ、シーラント層の樹脂フイルム表面の−Ｏ−基と水素結合を形成することなどにより、より密着強度を上げることができる。
【００２０】
前記アルミニウム箔（３０）に施されるカチオンエレクトロコーティング処理の一例は、カチオンエレクトロコーティングシステム（ＥＡＤ）（日本ペイント（株）製造）に順守して処理を行う。前記カチオンエレクトロコーティングとは、水という安定な媒体中で、陰極に帯電させた導電体へ、均一に有機材料を薄膜被服（１μｍ〜５０μｍ）させるシステムであり、電解活性型プロセスを併用したＥＡＤ−２１（商品名、日本ペイント（株）製造）では高度な電気絶縁性、素材間密着性、耐熱性、表面の高硬度な薄膜被覆層（以下、カチオンエレクトロコーティング処理層（３２）と記す）を形成するものである。
【００２１】
前記ＥＡＤ−２１塗装仕様は、適用素材種類として、鉄系、亜鉛系、アルミニウム及びその他各種金属素材であり、電着塗装条件としては、膜厚５μｍ〜３０μｍ、塗装電圧１００Ｖ〜３００Ｖ、塗装時間１．５〜６分、塗装浴温度２０〜４０℃より適宜選択して行う。焼き付け乾燥条件としては、温度１７０〜２７０℃、時間１５〜６０分から適宜選択することが好ましい。
【００２２】
図１に示すように、カチオンエレクトロコーティング処理は、前記アルミニウム箔（３０）に直接カチオンエレクトロコーティング処理層（３２）を施すか、若しくは前記ベーマイト処理層（３１）面上にカチオンエレクトロコーティング処理層（３２）を形成するもので、ベーマイト処理層（３１）を形成することにより、素材間密着性が強化され且つ表面高硬度の層を形成し、さらに電気絶縁性、耐熱性に優れたカチオンエレクトロコーティング処理層（３２）を形成することができる。
【００２３】
前記接着層（４）の１つの例としては、イソシアネート系モノマーか、これら重合体、誘導体よりなる、イソシアネート基を有する化合物より形成され、具体的には、２，４−トリレンジイソシアネート、２，６−トリレンジイソシアネート、キシレンジイソシアネート、イソホロンジイソシアネート、ヘキサメチレンジイソシアネート、４，４−ジフェニルメタンジイソシアネート等である。
【００２４】
２つ目の前記接着層（４）の例としては、α、β−エチレン性不飽和カルボン酸で変性されたポリオレフィン樹脂（Ａ）１０〜９０重量％、ポリオレフィン酸（未変性の）（Ｂ）９０〜１０重量％からなる樹脂混合物１００重量％に対して、イソシアネート化合物（Ｃ）１〜１０重量％の割合で配合された樹脂混合組成物からなっている。
【００２５】
脂肪族系炭化水素および芳香族系炭化水素などの溶媒に前記の変性ポリオレフィン（Ａ）とポリオレフィン（Ｂ）の樹脂混合組成物を１５〜２０％分散させた分散溶液を製造し、さらに、イソシアネート化合物（Ｃ）を添加配合し、最終的に３成分からなる組成物の分散溶液を調整製造する。この分散溶液を基材フイルムと張り合わせたアルミニウム箔の前記処理面（３２）にグラビアコート法などの公知の方法で塗布した後、１９０〜２３０℃の高温で乾燥させ、溶媒を蒸発除去し、接着層（４）として耐熱接着層を形成する。続いて、その塗布面にシーラント層の樹脂フイルムを積層し、１９０℃以上の温度の加熱ロールで圧着して、ラミネートする。前記塗布量は１〜１０ｇ／ｍ２（乾燥状態）が好ましい。
【００２６】
上記２種類の接着層（４）は、適宜判断して最良の選択をすることが必要である。
【００２７】
シーラント層（５）は、包装体を形成するために積層されるものである。例えばポリエチレン、ポリプロピレン、エチレン−酢酸ビニル共重合体、エチレン・アクリル酸共重合体、エチレン・メタクリル酸共重合体、エチレン・エチルアクリレート共重合体、アイオノマー樹脂などの１種、又は２種以上のブレンド物の熱可塑性樹脂からなるフイルム類を使用して、前述のごとき方法で積層される。厚さは目的に応じて決められるが、一般的には３０μｍ〜１００μｍの範囲である。
【００２８】
【実施例】
次に、本発明のリチウムイオン電池用外装材を、以下に具体的な実施例に従って説明する。
【００２９】
＜実施例１＞
まず、厚さ５０μｍアルミニウム箔（３０）の表面（片面）に直接、専用の電着塗装設備を用いて、商品名ＥＡＤ−２１塗装仕様（日本ペイント（株）製造）に準じてカチオンエレクトロコーティング処理層（３２）を形成し、アルミニウム箔層（３）とした。前記塗装仕様の製造では、塗装電圧２００Ｖ、塗装時間３分、塗装浴温度３０℃の塗装条件で膜厚１３μｍの絶縁性樹脂層を析出形成し、該層の焼き付け乾燥条件では２１０℃、２５分とした。以降の工程は全てドライラミネート機を使用して製造した。厚さ２５μｍ２軸延伸ナイロンフイルム（ＯＮＹフイルム）の基材フイルム（１）を得た。次いで、前記基材フイルムのＯＮＹフイルム面に、接着剤層（２）としてグラビアコート法でポリウレタン系接着剤４ｇ／ｍ２（乾燥状態）塗布後、前記カチオンエレクトロコーティング処理層（３２）を施したアルミニウム箔（３）を公知の方法で貼り合わせた。そのアルミニウム箔層（３）の処理（３２）面に、接着層（４）として、グラビアコート法で固形分５重量％のトリレンジイソシアネート（東洋モ―トン（株）商品名ＣＡＴ―１０）溶液を、塗布量が４ｇ／ｍ２（乾燥状態）になるように塗布後、２００℃で熱乾燥し、その塗布面とシーラント層（５）として厚さ５０μｍの未延伸単層フイルムの間に、２００〜３５０℃の樹脂温度の熱可塑性のポリエチレン樹脂を５μｍ厚で溶融押出しラミネートする溶融押出ラミネート法で積層（サンドポリ層（５５））して本発明のリチウムイオン電池用外装材を製造した。前記シーラント層（５）は単層ＰＥ（５１）で、ポリエチレンフイルムである。（図１（ａ）参照）
【００３０】
＜実施例２＞
厚さ５０μｍアルミニウム箔（３０）の表面（片面）に直接、専用の電着塗装設備を用いて、商品名ＥＡＤ−２１塗装仕様（日本ペイント（株）製造）に準じてカチオンエレクトロコーティング処理（３２）をし、アルミニウム箔層（３）とした。前記塗装仕様の製造では、塗装電圧２００Ｖ、塗装時間３分、塗装浴温度３０℃の塗装条件で膜厚１３μｍの絶縁性樹脂層を析出形成し、該層の焼き付け乾燥条件では２１０℃、２５分とした。以降の工程は全てドライラミネート機を使用して製造した。厚さ２５μｍ２軸延伸ナイロンフイルム（ＯＮＹフイルム）の基材フイルム（１）を得た。次いで、前記基材フイルムの〇ＮＹフイルム面に、接着剤層（２）としてグラビアコート法でポリウレタン系接着剤４ｇ／ｍ２（乾燥状態）塗布後、前記カチオンエレクトロコーティング処理層（３２）を施したアルミニウム箔層（３）を公知の方法で貼り合わせた。さらに、そのアルミニウム箔層（３）の処理（３２）面に、接着層（４）として、グラビアコート法でマレイン酸変性ポリプロピレン１００重量部、ポリプロピレン６０重量部、イソシアネート化合物（東洋モートン社製、商品名ＣＡＴ―１０）３重量部、アイソパーＭ（エクソン化学、イソパラフィン系溶剤）６４０重量部、キシレン８０重量部からなる組成比率の分散溶液を塗布量が４ｇ／ｍ２（乾燥状態）になるように塗布後、２３０℃で熱乾燥し、その塗布面にシーラント層（５）として厚さ５０μｍの未延伸多層のフイルムを積層し、２００℃の加熱ロールで圧着し、ラミネートして本発明のリチウムイオン電池用外装材を製造した。前記シーラント層（５）は多層ＰＥ（５２）で、接着面がポリプロピレンで外面ポリエチレンからなる共押しフイルムである。（図１（ａ）参照）
【００３１】
＜実施例３＞
厚さ５０μｍアルミニウム箔（３０）の表面（片側）に直接、専用の電着塗装設備を用いて、商品名ＥＡＤ−２１塗装仕様（日本ペイント（株）製造）に準じてカチオンエレクトロコーティング処理（３２）をし、アルミニウム箔層（３）とした。前記塗装仕様の製造では、塗装電圧２００Ｖ、塗装時間３分、塗装浴温度３０℃の塗装条件で膜厚１３μｍの絶縁性樹脂層を析出形成し、該層の焼き付け乾燥条件では２１０℃、２５分とした。以降の工程は全てドライラミネート機を使用して製造した。厚さ２５μｍ２軸延伸ナイロンフイルムの基材フイルム（１）を得た。次いで、前記基材フイルムの〇ＮＹフイルム面に、接着剤層（２）としてグラビアコート法でポリウレタン系接着剤４ｇ／ｍ２（乾燥状態）塗布後、前記カチオンエレクトロコーティング処理層（３２）を施したアルミニウム箔層（３）を公知の方法で貼り合わせた。そのアルミニウム箔層（３）の処理（３２）面に、接着層（４）として、グラビアコート法で固形分５重量％のトリレンジイソシアネート（東洋モ―トン（株）商品名ＣＡＴ―１０）溶液を、塗布量が４ｇ／ｍ２（乾燥状態）になるように塗布後、２００℃で熱乾燥し、その塗布面とシーラント層（５）として厚さ５０μｍの未延伸多層フイルムの間に、２００〜３５０℃の樹脂温度の熱可塑性のポリエチレン樹脂を５μｍ厚で溶融押出しラミネートする溶融押出ラミネート法で積層（サンドポリ層（５５））して本発明のリチウムイオン電池用外装材を製造した。前記シーラント層（５）は多層ＰＰ（５３）で、接着面がポリエチレンで外面ポリプロピレンからなる共押しフイルムである。（図１（ａ）参照）
【００３２】
＜実施例４＞
コーター機で、厚さ５０μｍのアルミニウム箔（３０）の表面（片面）をトリエタノールアミン０．５重量％含有の９５℃熱水で３分間表面処理し、ベーマイト処理（３１）したアルミニウム箔層（３）を準備した。前記ベーマイト処理したアルミニウム箔層（３）の表面に、専用の電着塗装設備を用いて、商品名ＥＡＤ−２１塗装仕様（日本ペイント（株）製造）に準じてカチオンエレクトロコーティング処理（３２）をした。前記塗装仕様の製造では、塗装電圧２００Ｖ、塗装時間３分、塗装浴温度３０℃の塗装条件で膜厚１３μｍの絶縁性樹脂層を析出形成し、該層の焼き付け乾燥条件では２１０℃、２５分とした。以降の工程は全てドライラミネート機を使用して製造した。厚さ２５μｍ２軸延伸ナイロンフイルム（ＯＮＹフイルム）の基材フイルム（１）を得た。次いで、前記基材フイルムの〇ＮＹフイルム面に、接着剤層（２）としてグラビアコート法でポリウレタン系接着剤４ｇ／ｍ２（乾燥状態）塗布後、前記カチオンエレクトロコーティング処理層（３２）を施したアルミニウム箔層（３）を公知の方法で貼り合わせた。そのアルミニウム箔層（３）の処理（３２）面に、接着層（４）として、グラビアコート法で固形分５重量％のトリレンジイソシアネート（東洋モ―トン（株）商品名ＣＡＴ―１０）溶液を、塗布量が４ｇ／ｍ２（乾燥状態）になるように塗布後、２００℃で熱乾燥し、その塗布面とシーラント層（５）として厚さ５０μｍの未延伸単層フイルムの間に、２００〜３５０℃の樹脂温度の熱可塑性のポリエチレン樹脂を５μｍ厚で溶融押出しラミネートする溶融押出ラミネート法で積層（サンドポリ層（５５））して本発明のリチウムイオン電池用外装材を製造した。前記シーラント層（５）は単層ＰＥ（５１）で、ポリエチレンフイルムである。（図１（ｂ）参照）
【００３３】
＜実施例５＞
まずコーター機で、厚さ５０μｍのアルミニウム箔（３０）の表面（片面）をトリエタノールアミン０．５重量％含有の９５℃熱水で３分間表面処理し、ベーマイト処理層（３１）を形成したアルミニウム箔層（３）を準備した。前記ベーマイト処理したアルミニウム箔層（３）の表面に、専用の電着塗装設備を用いて、商品名ＥＡＤ−２１塗装仕様（日本ペイント（株）製造）に準じてカチオンエレクトロコーティング処理層（３２）を形成した。前記塗装仕様の製造では、塗装電圧２００Ｖ、塗装時間３分、塗装浴温度３０℃の塗装条件で膜厚１３μｍの絶縁性樹脂層を析出形成し、該層の焼き付け乾燥条件では２１０℃、２５分とした。以降の工程は全てドライラミネート機を使用して製造した。厚さ２５μｍ２軸延伸ナイロンフイルム（ＯＮＹフイルム）の基材フイルム（１）を得た。次いで、前記基材フイルムの〇ＮＹフイルム面に、接着剤層（２）としてグラビアコート法でポリウレタン系接着剤４ｇ／ｍ２（乾燥状態）塗布後、前記カチオンエレクトロコーティング処理層（３２）を施したアルミニウム箔層（３）を公知の方法で貼り合わせた。さらに、そのアルミニウム箔層（３）の処理（３２）面に、接着層（４）として、グラビアコート法でマレイン酸変性ポリプロピレン１００重量部、ポリプロピレン６０重量部、イソシアネート化合物（東洋モートン社製、商品名ＣＡＴ―１０）３重量部、アイソパーＭ（エクソン化学、イソパラフィン系溶剤）６４０重量部、キシレン８０重量部からなる組成比率の分散溶液を塗布量が４ｇ／ｍ２（乾燥状態）になるように塗布後、２３０℃で熱乾燥し耐熱接着層を形成した。その塗布面にシーラント層（５）として厚さ５０μｍの未延伸の多層のフイルムを積層し、２００℃の加熱ロールで圧着し、ラミネートして本発明のリチウムイオン電池用外装材（１０）を製造した。前記シーラント層（５）は多層ＰＥ（５２）で、接着面がポリプロピレンで外面ポリエチレンからなる共押しフイルムである。（図１（ｂ）参照）
【００３４】
＜実施例６＞
コーター機で、厚さ５０μｍのアルミニウム箔（３０）の表面（片面）をトリエタノールアミン０．５重量％含有の９５℃熱水で３分間表面処理し、ベーマイト処理（３１）したアルミニウム箔層（３）を準備した。前記ベーマイト処理したアルミニウム箔層（３）の表面に、専用の電着塗装設備を用いて、商品名ＥＡＤ−２１塗装仕様（日本ペイント（株）製造）に準じてカチオンエレクトロコーティング処理（３２）をした。前記塗装仕様の製造では、塗装電圧２００Ｖ、塗装時間３分、塗装浴温度３０℃の塗装条件で膜厚１３μｍの絶縁性樹脂層を析出形成し、該層の焼き付け乾燥条件では２１０℃、２５分とした。以降の工程は全てドライラミネート機を使用して製造した。厚さ２５μｍ２軸延伸ナイロンフイルム（ＯＮＹフイルム）の基材フイルム（１）を得た。次いで、前記基材フイルムの〇ＮＹフイルム面に、接着剤層（２）としてグラビアコート法でポリウレタン系接着剤４ｇ／ｍ２（乾燥状態）塗布後、前記カチオンエレクトロコーティング処理層（３２）を施したアルミニウム箔層（３）を公知の方法で貼り合わせた。そのアルミニウム箔層（３）の処理（３２）面に、接着層（４）として、グラビアコート法で固形分５重量％のトリレンジイソシアネート（東洋モ―トン（株）商品名ＣＡＴ―１０）溶液を、塗布量が４ｇ／ｍ２（乾燥状態）になるように塗布後、２００℃で熱乾燥し、その塗布面とシーラント層（５）として厚さ５０μｍの未延伸多層フイルムの間に、２００〜３５０℃の樹脂温度の熱可塑性のポリエチレン樹脂を５μｍ厚で溶融押出しラミネートする溶融押出ラミネート法で積層（サンドポリ層（５５））して本発明のリチウムイオン電池用外装材を製造した。前記シーラント層（５）は多層ＰＰ（５３）で、接着面がポリエチレンで外面ポリプロピレンからなる共押しフイルムである。（図１（ｂ）参照）
【００３５】
＜比較例１＞
工程は全てドライラミネート機を使用して製造した。まず、厚さ２５μｍ２軸延伸ナイロンフイルム（ＯＮＹフイルム）の基材フイルム（１）を得た。次いで、その基材フイルムの〇ＮＹフイルム面に、接着剤層（２）としてグラビアコート法でポリウレタン系接着剤４ｇ／ｍ２（乾燥状態）塗布後、厚さ５０μｍ厚アルミニウム箔（３０）を公知の方法で貼り合わせて、該アルミニウム箔面をアルミニウム箔層（３）とした。さらに、そのアルミニウム箔層（３）の表面に、接着剤層（４）としてグラビアコート法でポリウレタン系接着剤４ｇ／ｍ２（乾燥状態）塗布後、２００℃で熱乾燥し、その塗布面にシーラント層（５）として厚さ５０μｍの未延伸単層フイルムを積層し、２００℃の加熱ロールで圧着し、ラミネートして本発明のリチウムイオン電池用外装材を製造した。前記シーラント層（５）は単層ＰＥ（５１）で、ポリエチレンフイルムである。
【００３６】
＜比較例２＞
コーター機で、厚さ５０μｍのアルミニウム箔（３０）の表面（片面）をトリエタノールアミン０．５重量％含有の９５℃熱水で３分間表面処理し、ベーマイト処理（３１）したアルミニウム箔層（３）を準備した。以降の工程は全てドライラミネート機を使用して製造した。厚さ２５μｍ２軸延伸ナイロンフイルム（ＯＮＹフイルム）の基材フイルム（１）を得た。次いで、その基材フイルムの〇ＮＹフイルム面に、接着剤層（２）としてグラビアコート法でポリウレタン系接着剤４ｇ／ｍ２（乾燥状態）塗布後、前記処理されたベーマイト処理層（３１）を施したアルミニウム箔層（３）を公知の方法で貼り合わせた。さらに、そのアルミニウム箔層（３）の処理（３１）面に、接着層（４）として、固形分５重量％のトリレンジイソシアネート（東洋モ―トン（株）商品名ＣＡＴ―１０）溶液を、塗布量が４ｇ／ｍ２（乾燥状態）になるように塗布後、２００℃で熱乾燥し、その塗布面にシーラント層（５）として厚さ５０μｍの未延伸単層フイルムを積層し、２００℃の加熱ロールで圧着し、ラミネートして本発明のリチウムイオン電池用外装材を製造した。前記シーラント層（５）は単層ＰＥ（５１）で、ポリエチレンフイルムである。
【００３７】
＜比較例３＞
工程は全てドライラミネート機を使用して製造した。厚さ２５μｍ２軸延伸ナイロンフイルム（ＯＮＹフイルム）の基材フイルム（１）を得た。次いで、前記基材フイルムの〇ＮＹフイルム面に、接着剤層（２）としてグラビアコート法でポリウレタン系接着剤４ｇ／ｍ２（乾燥状態）塗布後、厚さ５０μｍ厚のアルミニウム箔（３０）を公知の方法で貼り合わせて、該アルミニウム箔面をアルミニウム箔層（３）とした。さらに、そのアルミニウム箔層（３）の表面に、接着剤層（４）としてグラビアコート法でポリウレタン系接着剤４ｇ／ｍ２（乾燥状態）塗布後、厚さ１５μｍ２軸延伸ポリエステルフイルム（５４）を公知の方法で貼り合わせ、次に、前記ポリエステルフイルム（５４）面に、接着剤層（４）としてグラビアコート法でポリウレタン系接着剤４ｇ／ｍ２（乾燥状態）塗布後、２００℃で熱乾燥し、その塗布面にシーラント層（５）として厚さ５０μｍの未延伸単層フイルムを積層し、２００℃の加熱ロールで圧着し、ラミネートして本発明のリチウムイオン電池用外装材を製造した。前記シーラント層（５）は単層ＰＥ（５１）で、ポリエチレンフイルムである。
【００３８】
上述の実施例１〜６及び比較例１〜３のリチウムイオン電池用外装材の層構成を一覧表に整理した。下記の表１に示す。なお表中、層構成に記した符号は、各実施例、比較例で示したものである。
【００３９】
【表１】
2004111069.tif 000003
【００４０】
各実施例及び比較例のリチウムイオン電池用外装材を用いて、高さ３ｃｍ×幅５ｃｍパウチを作製し、その中に電極と電解液を入れて、リチウムイオン電池を作製した。
【００４１】
短絡の試験方法（１）は、各々前記リチウムイオン電池の側面中央近傍に、外装材表面上に試験用電極ヘッド（Ｎヘッド）を装着し、もう一方の試験用電極ヘッド（Ｐヘッド）を内部電極に装着した。前記Ｎヘッドは先端形状が１０ｍｍφ円形形状に加工され、試験時には加重１００ｋｇ／ｃｍ２、電池の使用環境温度である約０℃〜８０℃に準じた８０℃に十分に加温後、変位２ｍｍ押し込み回路の短絡の有、無を観察した。
【００４２】
長期の性能安定性に試験方法（２）は、エチルカーボネート／エチルメチルカーボネート＝１／１＋ＬｉＰＦ８（１．５Ｎ）の電解液中に、実施例１、４及び比較例３の外装材を１５ｍｍ×３０ｍｍのサイズにカットし、浸漬して８５℃で２週間保存し、外装材のアルミニウム箔層とシーラント層の間のラミネート強度及び外観状態を評価した。
【００４３】
実施例１〜６は全て、短絡も、長期性能も問題が発生しなかった。比較例３のみ、短絡は合格したが、長期性能は問題が発生した。結果のまとめは下記の表２に記す。
【００４４】
【表２】
2004111069.tif 000004
【００４５】
【発明の効果】
本発明は、外装材のアルミニウム箔層がカチオンエレクトロコーティング処理層を形成したことにより、使用される外装材の耐電解液性を改良し、電池の使用環境において、外装材のアルミニウム箔層が、内部電極との電気的短絡することなく十分なライフを有するリチウムイオン電池用外装材を提供する。
【図面の簡単な説明】
【図１】（ａ）〜（ｂ）は、本発明のリチウムイオン電池用外装材の一例を示す側断面図である。
【符号の説明】
１…基材フイルム
１０…外装材
２…汎用接着材層
３…アルミニウム箔層
３０…アルミニウム箔
３１…ベーマイト処理層
３２…カチオンエレクトロコーティング処理層
４…接着層
５…シーラント層
５１…単層ＰＥ（未延伸ポリエチレンフイルムのシーラント層）
５２…多層ＰＥ（未延伸ＰＥシーラント層（内ＰＰ、外側ＰＥ共押出フイルム）
５３…多層ＰＰ（未延伸ＰＰシーラント層（内ＰＥ、外側ＰＰ共押出フイルム）
５４…（２軸延伸）ポリエステルフイルム
５５…サンドポリ層
【図１】
2004111069.tif 000005